(57)【要約】【課題】撥水性フィルムを製造する際に塗工性及び作業環境性が良好になると共に、撥水性及びその耐久性に優れる硬化被膜を形成した撥水性フィルムを提供する。【解決手段】撥水性フィルムは、透明基材フィルム上に金属アルコキシド、コロイダルシリカ、シラン化合物及び水を含有する硬化性組成物を硬化させて硬化被膜を形成させたものである。そして、シラン化合物は、炭素数１〜５のフルオロアルキル基を有するシラン化合物又は質量平均分子量１００〜３０００のフルオロポリエーテル基を有するシラン化合物である。シラン化合物の含有量は金属アルコキシド１００モルに対して１０〜１００モルであることが好ましく、コロイダルシリカの含有量は金属アルコキシド１００質量部に対して１０〜１００質量部であることが好ましい。【選択図】なし【特許請求の範囲】
【請求項１】
透明基材フィルム上に金属アルコキシド、コロイダルシリカ、シラン化合物及び水を含有する硬化性組成物を硬化させて硬化被膜を形成させた撥水性フィルムであって、
前記シラン化合物が炭素数１〜５のフルオロアルキル基を有するシラン化合物又は質量平均分子量１００〜３０００のフルオロポリエーテル基を有するシラン化合物であることを特徴とする撥水性フィルム。
【請求項２】
前記シラン化合物の含有量は、金属アルコキシド１００モルに対して１０〜１００モルであることを特徴とする請求項１に記載の撥水性フィルム。
【請求項３】
前記コロイダルシリカの含有量は、金属アルコキシド１００質量部に対して１０〜１００質量部であることを特徴とする請求項１又は請求項２に記載の撥水性フィルム。
【請求項４】
前記硬化被膜は、表面にシラン化合物に含まれるフッ素が配向されると共に、表面にコロイダルシリカに基づく凹凸が形成されていることを特徴とする請求項１から請求項３のいずれか１項に記載の撥水性フィルム。
【請求項５】
前記硬化被膜は、硬化性組成物からゾルゲル法により形成されるものであることを特徴とする請求項１から請求項４のいずれか１項に記載の撥水性フィルム。
【発明の詳細な説明】
【技術分野】
【０００１】
本発明は、例えば自動車のフェンダーミラー、窓ガラス、オートバイのフード、建築物の屋根や外壁、信号機、ディスプレー等の表面に適用され、撥水性に加え、その耐久性、防汚性等の機能を良好に発揮することができる撥水性フィルムに関するものである。
【背景技術】
【０００２】
撥水性を発現するための撥水処理剤としては、例えば無機又は有機の微粒子、フッ素系シランカップリング剤等のカップリング剤、酸、酢酸ビニル等の樹脂及び溶剤を含有するものが知られている（例えば、特許文献１を参照）。この撥水処理剤によれば、その塗膜は処理対象物に対して超撥水性を付与することができると共に、十分な透明性を発揮することができる。また、本願出願人は、撥水撥油性被膜として、金属アルコキシド、コロイダルシリカ、フルオロアルキルシラン及び水を含む混合液を基材上に塗布して被膜を形成した後加熱して得られるものを提案した（特許文献２を参照）。
【特許文献１】特許第３７７３４６４号公報（第１頁、第２頁及び第７頁）
【特許文献２】特開２００５−１６２７９５号公報（第２頁及び第９頁）
【発明の開示】
【発明が解決しようとする課題】
【０００３】
しかしながら、特許文献１に記載されている撥水処理剤では、簡便に超撥水性を発揮することができるが、硬化等の処理が行われていないためにその塗膜は特に耐久性が著しく悪いという欠点があった。従って、そのような撥水処理剤より形成される塗膜は、実際の使用に供したとき要求される基準を満たすことができないものであった。
【０００４】
一方、特許文献２に記載の撥水撥油性被膜では耐久性等の性能は優れているものの、フルオロアルキルシランとして具体的にはヘプタデカフルオロデシルトリエトキシシランが使用され、該フルオロアルキルシランは長鎖フルオロアルキル基を有しているため、相溶性が低く、混合液の粘性も高くなる傾向を示す。従って、透明基材特に透明基材フィルムに塗工する場合の塗工性が悪くなる上に、長鎖フルオロアルキルを有するフルオロアルキルシランは分解物が生成しやすく生体への蓄積性が高いことが懸念されており、よって作業環境性が悪くなり易いという問題点があった。
【０００５】
そこで、本発明の目的とするところは、撥水性フィルムを製造する際に塗工性及び作業環境性が良好になると共に、撥水性及びその耐久性に優れる硬化被膜を形成した撥水性フィルムを提供することにある。
【課題を解決するための手段】
【０００６】
第１の発明の撥水性フィルムは、透明基材フィルム上に金属アルコキシド、コロイダルシリカ、シラン化合物及び水を含有する硬化性組成物を硬化させて硬化被膜を形成させたものである。そして、前記シラン化合物が炭素数１〜５のフルオロアルキル基を有するシラン化合物又は質量平均分子量１００〜３０００のフルオロポリエーテル基を有するシラン化合物であることを特徴とする。
【０００７】
第２の発明の撥水性フィルムは、第１の発明において、前記シラン化合物の含有量は、金属アルコキシド１００モルに対して１０〜１００モルであることを特徴とする。
第３の発明の撥水性フィルムは、第１又は第２の発明において、前記コロイダルシリカの含有量は、金属アルコキシド１００質量部に対して１０〜１００質量部であることを特徴とする。
【０００８】
第４の発明の撥水性フィルムは、第１から第３のいずれか１項の発明において、前記硬化被膜は、表面にシラン化合物に含まれるフッ素が配向されると共に、表面にコロイダルシリカに基づく凹凸が形成されていることを特徴とする。
【０００９】
第５の発明の撥水性フィルムは、第１から第４のいずれか１項の発明において、前記硬化被膜は、硬化性組成物からゾルゲル法により形成されるものであることを特徴とする。
【発明の効果】
【００１０】
本発明によれば、次のような効果を発揮することができる。
第１の発明の撥水性フィルムでは、硬化性組成物中のシラン化合物が炭素数１〜５のフルオロアルキル基を有するシラン化合物又は質量平均分子量１００〜３０００のフルオロポリエーテル基を有するシラン化合物である。このため、シラン化合物は従来のヘプタデカフルオロデシルトリエトキシシランのような長鎖フルオロアルキル基ではなく、短鎖フルオロアルキル基である。従って、係るシラン化合物は相溶性が高く、粘性の低いものであると同時に、生体への蓄積性も低いものと考えられ、さらには硬化被膜表面へのフッ素の配向性も高められる。よって、撥水性フィルムを製造する際に塗工性及び作業環境性が良好になると共に、撥水性及びその耐久性に優れる硬化被膜を形成することができる。
【００１１】
第２の発明の撥水性フィルムでは、シラン化合物の含有量が金属アルコキシド１００モルに対して１０〜１００モルである。このため、第１の発明の効果に加え、シラン化合物の機能に基づいて特に硬化被膜表面の撥水性及びその耐久性を十分に発揮することができる。
【００１２】
第３の発明の撥水性フィルムでは、コロイダルシリカの含有量が金属アルコキシド１００質量部に対して１０〜１００質量部である。従って、第１又は第２の発明の効果に加え、硬化被膜表面の凹凸を十分に形成することができ、硬化被膜表面の撥水性及びその耐久性を向上させることができる。
【００１３】
第４の発明の撥水性フィルムでは、硬化被膜は表面にシラン化合物に含まれるフッ素が配向されると共に、表面にコロイダルシリカに基づく凹凸が形成されている。従って、第１から第３のいずれかの発明の効果に加えて、フッ素の性質及び凹凸の作用に基づいて硬化被膜表面の撥水性を向上させることができる。
【００１４】
第５の発明の撥水性フィルムでは、硬化被膜は硬化性組成物からゾルゲル法により形成されるものである。このため、第１から第４のいずれかの発明の効果に加えて、硬化被膜を比較的低温で形成することができ、透明基材フィルムの選択の幅を広げることができる。
【発明を実施するための最良の形態】
【００１５】
以下、本発明の最良と思われる実施形態について詳細に説明する。
〔撥水性フィルム〕
本実施形態の撥水性フィルムは、透明基材フィルム上に金属アルコキシド、コロイダルシリカ、シラン化合物及び水を含有する硬化性組成物を硬化させて硬化被膜を形成させたものである。この場合、前記シラン化合物は、炭素数１〜５のフルオロアルキル基を有するシラン化合物又は質量平均分子量１００〜３０００のフルオロポリエーテル基を有するシラン化合物である。このように、シラン化合物として短鎖フルオロアルキル基又は低分子量のフルオロポリエーテル基を有する化合物を用いるため、塗工性及び作業環境性が改善されると共に、優れた撥水性を発揮することができる。従って、撥水性フィルムを撥水性、撥油性、防汚性などが要求される分野に好適に使用することができる。この撥水性フィルムは、主に対象物に対し貼着して使用される。
〔透明基材フィルム〕
前記透明基材フィルムは特に制限されないが、その材料としては例えば合成樹脂、ガラス、金属、セラミック等が用いられる。なお、ガラス、金属及びセラミックは、極薄く形成することによって透明なフィルムにすることができる。ここでフィルムとは、いわゆるフィルムのみならず、シートをも含む概念である。合成樹脂としては、例えばポリエチレンテレフタレート（ＰＥＴ）、ポリカーボネート（ＰＣ）、ポリメタクリル酸メチル（ＰＭＭＡ）、トリアセチルセルロース（ＴＡＣ）、ポリオレフィン（ＰＯ）、ポリアミド（ＰＡ）、ポリ塩化ビニル（ＰＶＣ）等が挙げられる。これらの合成樹脂のうち、好ましくはＰＥＴ、ＰＣ、ＰＭＭＡ又はＴＡＣである。
【００１６】
透明基材フィルムの厚さは通常１０〜５０００μｍ、好ましくは２５〜１０００μｍ、さらに好ましくは３５〜５００μｍである。この厚さが１０μｍより薄い場合には、透明基材フィルムの取扱性が悪くなると共に、その強度も低下する傾向にある。一方、厚さが５０００μｍより厚い場合には、透明基材フィルムが厚くなり過ぎて、柔軟性に欠け、対象物に対する撥水性フィルムの貼着性が悪くなったりして好ましくない。
〔硬化性組成物〕
次に、前記硬化性組成物について説明する。係る硬化性組成物は、金属アルコキシド、コロイダルシリカ、シラン化合物及び水を含有するものである。
（金属アルコキシド）
金属アルコキシドは、アルコールの水酸基の水素が金属又は半金属と置換されて塩になった化合物（アルコラート）である。金属又は半金属の種類としては、アルミニウム、ケイ素、チタン、バナジウム、マンガン、鉄、コバルト、亜鉛、ゲルマニウム、イットリウム、ジルコニウム、ニオブ、カドミウム、タンタル等のアルコキシドを形成し得る金属又は半金属が挙げられる。この金属アルコキシドは、硬化性組成物のマトリックスとなるものである。
【００１７】
また、アルコキシドの種類は特に限定されることなく、例えばメトキシド、エトキシド、プロポキシド、イソプロポキシド、ブトキシド等が挙げられ、さらにはアルコキシ基の一部をβ−ジケトン、β−ケトエステル、アルカノールアミン、アルキルアルカノールアミン等で置換されたアルコキシド誘導体であってもよい。金属アルコキシドとして具体的には、テトラメトキシシラン、テトラエトキシシラン、アルミニウムブトキシド、チタンイソプロポキシド等が好ましく、これらの中でもテトラエトキシシランが常温で液体であり、取扱性がよく、汎用性が高い点から特に好ましい。
（コロイダルシリカ）
続いて、コロイダルシリカは、硬化被膜表面に微細な凹凸を形成させるために用いられるものであり、その平均粒子径は通常１〜１５０ｎｍ、好ましくは５〜５０ｎｍである。なお、コロイダルシリカの平均粒子径は、粒子を球形と仮定したとき、ＢＥＴ法により得られる比表面積よって算出される値である。コロイダルシリカは、例えば高分子無機珪酸の超微粒子を水又は有機溶剤中に分散せしめたコロイド溶液として入手でき、代表例として日産化学工業（株）製の「スノーテックス」、触媒化成工業（株）製の「ＯＳＣＡＬ」等を挙げることができる。
【００１８】
コロイダルシリカの含有量は、上記金属アルコキシド１００質量部に対して、好ましくは１０〜１００質量部、より好ましくは３０〜７０質量部である。コロイダルシリカの含有量が１０質量部未満の場合には硬化被膜の表面に微細な凹凸を形成させるには不十分であり、１００質量部より多い場合には硬化被膜の強度が低下する傾向にある。コロイダルシリカはそのまま添加してもよいが、シラン化合物としてのアルキルシランと予め反応させた後に添加する方がその表面にフッ素原子（単にフッ素ともいう）が確実に被覆される傾向にある点から好ましい。このコロイダルシリカの平均粒子径と含有量を調整することにより、得られる硬化被膜表面の粗さを調整することができ、平均粒子径が大きく、含有量が多いほど硬化被膜表面は粗くなる。
（シラン化合物）
前記シラン化合物とは、炭素数１〜５のフルオロアルキル基を有するシラン化合物又は質量平均分子量１００〜３０００のフルオロポリエーテル基を有するシランで化合物である。該シラン化合物は、その中に含まれるフッ素に基づく撥水性をはじめ、撥油性、防汚性などの特性を発現させるためのものである。シラン化合物としては、これらの化合物の中から、単独又は複数の化合物を組合せて使用することができる。
【００１９】
シラン化合物として例えば、下記化学式（１）で示される化合物が好ましい。
Ｒf−Ｒ−Ｓｉ（ＸｐＹ３−Ｐ）  ・・・（１）
但し、Ｒｆは炭素数１〜５のフルオロアルキル基、好ましくは炭素数１〜４のフルオロアルキル基、より好ましくは炭素数２〜４のフルオロアルキル基であり、それは直鎖構造でも分岐構造でもよい。フルオロアルキル基の具体例としては、以下のものが例示される。
【００２０】
直鎖構造であるものとしてＣＦ３ＣＦ２ＣＦ２ＣＦ２−、ＣＦ３ＣＦ２ＣＦ２−、ＣＦ３ＣＦ２−、ＣＦ３−、分岐構造であるものとして（ＣＦ３）２ＣＦ−、（ＣＦ３）３Ｃ−、（ＣＦ３）２ＣＦＣＦ２ＣＦ２−等が挙げられる。
【００２１】
前記フルオロアルキル基を有するシラン化合物の中で、例えばＲｆ＝ＣＦ３ＣＦ２ＣＦ２ＣＦ２−、Ｒ＝エチレン基、ｐ＝３、Ｘ＝メトキシ基であるノナフルオロヘキシルトリメトキシシラン等が特に好ましい。
【００２２】
また、シラン化合物としてパーフルオロポリエーテル基を有するシラン化合物である場合、溶解性や塗工性の観点から、Ｒｆは質量平均分子量が好ましくは１００〜３０００、より好ましくは３００〜２０００の化合物である。その具体例としては、以下のものが例示される。
【００２３】
ＣａＦ２ａ＋１Ｏ（ＣＦ２ＣＦ２ＣＦ２Ｏ）ｍ（ＣＦ２）ｌ−
ＣａＦ２ａ＋１Ｏ〔ＣＦ２ＣＦ（ＣＦ３）Ｏ〕ｍ（ＣＦ２）ｌ−
ＣａＦ２ａ＋１Ｏ（ＣＦ２ＣＦ２ＣＦ２Ｏ）ｍ（ＣＦ２Ｏ）ｎ（ＣＦ２）ｌ−
ＣａＦ２ａ＋１Ｏ〔ＣＦ２ＣＦ（ＣＦ３）Ｏ〕ｍ（ＣＦ２Ｏ）ｎ（ＣＦ２）ｌ−
但し、ｍ及びｎは好ましくは１〜２０、より好ましくは１〜３を表わし、ａは１〜２０を表わし、ｌは１又は２を表わす。
【００２４】
また、Ｒは炭素原子数１〜１０の２価の有機基（例えば、メチレン基、エチレン基等）又はケイ素原子及び酸素原子であり、Ｘは水素又は炭素原子数１〜４の１価の炭化水素基（例えば、アルキル基、アリル基等）又はこれらの誘導体から選ばれる置換基であり、ｐは０、１又は２であり、Ｙは炭素原子数が１〜４のアルコキシ基である。
【００２５】
シラン化合物の含有量は、金属アルコキシド１００モルに対して、好ましくは１０〜１００モル、より好ましくは１５〜９０モル、特に好ましくは２０〜８０モルである。シラン化合物の含有量が１０モル未満の場合には、硬化被膜の撥水性が十分に発揮されず、また特に合成樹脂製の透明基材フィルム上に塗工する場合に塗工面が均一にならない等の現象が発生する傾向がある。その一方、１００モルを超える場合には、硬化被膜が白化したり、硬化被膜の強度が低下する傾向にある。
（水）
水は硬化性組成物における媒体になると共に、金属アルコキシドを加水分解させるためのものであり、その中に硬化反応の触媒である塩酸、アンモニア等を含有させることができる。水の含有量は、硬化性組成物が適切な粘性を示すように常法に従って適宜決定される。
（硬化被膜及びその形成方法）
透明基材フィルム上に形成される硬化被膜の構造は次のような形態であると考えられる。すなわち、金属アルコキシドより形成される金属酸化物をマトリックスとし、そのマトリックス中にコロイダルシリカが分散されている。そして、コロイダルシリカの表面に存在する水酸基がマトリックスと反応することによりコロイダルシリカがマトリックス中に強固に固定される。さらに、コロイダルシリカはシラン化合物とも容易に反応して結合する。
【００２６】
また、シラン化合物は短鎖のフルオロアルキル基又は低分子量のフルオロポリエーテル基を有するシラン化合物であるため、低粘性で塗工性がよく、相溶性や分散性に優れ、フッ素が硬化被膜の表面に配向する。さらに、コロイダルシリカの微粒子により、硬化被膜の表面に微細な凹凸が形成され、特に良好な撥水性が発現される。そのため、硬化被膜は、シラン化合物のフルオロアルキル基又はフルオロポリエーテル基のもつフッ素による撥水性、防汚性等の効果及びコロイダルシリカによる硬化被膜表面の凹凸に基づく撥水性等の効果を発揮することができる。
【００２７】
硬化被膜の膜厚は、好ましくは０．５〜１０μｍである。この膜厚が０．５μｍ未満の場合には、硬化被膜が薄くなり過ぎて硬化被膜の強度及び耐久性が低下して好ましくない。その一方、１０μｍを超える場合には、硬化被膜の透明性が低下する傾向を示す。
【００２８】
また、硬化被膜表面の凹凸を示す表面粗さは、ＪＩＳ Ｂ ０６０１に基づく二乗平均粗さ（ｒｍｓ）として好ましくは５〜６０ｎｍ、より好ましくは１０〜３０ｎｍである。
二乗平均粗さ（ｒｍｓ）は、下記の数式（１）に基づいて算出される値（平均自乗根）である。
【００２９】
【数１】
2009154480.tif 000002
（式中、ｆ（ｘ）は粗さ曲線を示し、ｌは基準長さを意味している。）
二乗平均粗さ（ｒｍｓ）が５ｎｍ未満の場合、硬化被膜表面の凹凸が小さく、凹部による空気層を十分に形成することができなくなり、硬化被膜表面における撥水性が低下する。一方、６０ｎｍを超える場合、硬化被膜表面の凹凸が大きくなり過ぎ、その凸部表面の強度が低下する。
【００３０】
さらに、硬化被膜表面上における水に対する接触角は１３０°以上であることが好ましく、１４０°以上であることがより好ましい。この接触角は大きいほど撥水性が向上し、上限である１８０°に近づくことが好ましい。つまり、水滴が硬化被膜表面に対して点接触に近づくようになることが好ましい。
【００３１】
このように形成される硬化被膜はその表面に存在する液滴（水滴）との接触面積が小さく、さらに空気層が形成されるために優れた撥水性を発現でき、その凹凸が微小であるために透明で耐久性に優れている。硬化被膜は高い撥水性を示すことができ、さらに透明な硬化被膜が簡単な操作及び比較的低い温度での熱処理によって形成できる。そのため、合成樹脂フィルムを透明基材フィルムとして用いることにより、撥水性フィルムや防汚性フィルムとして使用することができる。
【００３２】
次に、硬化被膜の形成方法について説明する。
係る方法は、金属アルコキシド、コロイダルシリカ、シラン化合物及び水を含む硬化性組成物を透明基材フィルム上に塗布後、硬化する方法である。より詳しく説明すると、２段階の製造方法と３段階の製造方法とがある。２段階の製造方法は、（１）金属アルコキシド、コロイダルシリカ、シラン化合物及び水を含む硬化性組成物を透明基材フィルム上に塗布して被膜を形成する被覆工程と、（２）前記被膜を加熱して硬化被膜を形成する硬化被膜形成工程とを経る方法である。３段階の製造方法は、（１−１）コロイダルシリカ、シラン化合物及び水を含む組成物を加水分解及び重縮合させて撥水性のコロイダルシリカを得る前処理工程と、（１−２）金属アルコキシド、撥水性のコロイダルシリカ及び水を含む混合液を基材上に塗布して被膜を形成する被覆工程と、（２）前記被膜を加熱して硬化被膜を形成する硬化被膜形成工程とを経る方法である。
【００３３】
これらの工程は、いずれもいわゆるゾルゲル法と称される方法に基づき、マトリックスとなる金属酸化物を形成するものである。ゾルゲル法とは、金属の有機及び無機化合物の溶液から出発し、該化合物の加水分解及び重縮合により溶液を金属酸化物又は水酸化物の微粒子が分散したゾルとし、さらに反応を進行させて硬化（ゲル化）し、得られた金属酸化物よりなる多孔質のゲルを加熱して非晶質体を製造する方法である。さらに、必要により焼成することによってガラス体或は多結晶体を形成する方法である。この方法で形成される硬化被膜の利点としては、実用強度を有する薄膜を低温にて製造でき、コーティング剤として用いるときに透明基材フィルムの制限を実質的に解消できることが挙げられる。透明基材フィルムとして合成樹脂を使用するため、１００℃程度までしか昇温することができない場合には乾燥ゲル状態で硬化被膜とすることができる。
【００３４】
ゾルゲル法に用いられる好ましい物質としては、（ａ）金属アルコキシドと、（ｂ）水（加水分解用）と、（ｃ）溶剤（均質溶液調整用）と、（ｄ）酸又はアルカリ（触媒用）と、（ｅ）その他の添加物が挙げられる。（ｂ）水については、金属アルコキシドを加水分解するために必要である。水の添加量としては特に制限されないが、金属アルコキシドに対して２倍モル量以上添加することが好ましい。
【００３５】
（ｃ）溶剤は混合液を均質なものにし、加水分解反応を円滑に進行させるためのものであり、例えばメタノール、エタノール、プロパノール、イソプロパノール、ブタノール等のアルコール類等の有機溶剤が主に用いられるが、その他に金属アルコキシドを溶解するエチレングリコール、エチレンオキシド、トリエタノールアミン、キシレン等の有機溶剤も使用され、金属アルコキシドを溶解するものであれば制限されない。（ｄ）ゾルゲル反応に使用する触媒は、金属アルコキシドの加水分解反応或いは縮合反応を促進させるものであり、例えば酸としては塩酸、硫酸、硝酸、酢酸或はフッ酸等が挙げられ、アルカリとしては処理後に揮発により除去できるアンモニア等が挙げられる。
【００３６】
（ｅ）に示すその他の添加物は、ゾルゲル溶液を安定化させる効果のある物質である。そのようなその他の添加物としては、例えばアセチルアセトン、ジプロバイルメタン、トリフルオロアセチルアセトン、ヘキサフルオロアセチルアセトン、ベンゾイルアセトン、ジベンゾイルメタン等のβ−ジケトン化合物類；アセト酢酸ベンジル、アセト酢酸イソプロピル、アセト酢酸−t−ブチル、アセト酢酸イソブチル、アセト酢酸２−メトキシエチル、３−ケト−ｎ−バレリック酸メチル等のβ−ケトエステル化合物類；さらには、モノエタノールアミン、ジエタノールアミン、トリエタノールアミン等のアルカノールアミン類、乳酸等のα−ヒドロキシカルボン酸などが挙げられる。
【００３７】
３段階の製造方法中における撥水性のコロイダルシリカを得る前処理工程では、シラン化合物の加水分解反応とコロイダルシリカ表面の水酸基との重縮合反応が進行する。従って、コロイダルシリカとシラン化合物の配合割合はコロイダルシリカの加水分解反応点に対してシラン化合物が等モル量であることが好ましい。具体的には、溶剤に分散されたコロイダルシリカに対して、シラン化合物を加えて混合し、この混合物に純水を加えて反応を行う。コロイダルシリカの固形分としては反応系中に２０〜４０質量％であることが好ましい。また、シラン化合物を加える順序は特に制限されない。水の添加量は、シラン化合物に対して３〜５倍量であることが望ましい。また、前処理工程での反応条件としては、常圧下で通常１分〜２４時間、好ましくは３〜７時間の反応時間、通常室温以上２００℃以下、好ましくは溶剤の還流温度の反応温度で攪拌しながら行う。
【００３８】
溶剤として好適な有機溶剤としては、メタノール、イソプロパノール、ブタノール、エチレングリコールモノプロピルエーテル等のアルコール類；エチレングリコール、ポリエチレングリコール等のグリコール類；メチルエチルケトン、メチルイソブチルケトン、α−ヒドロキシケトン、α−ジケトン等のケトン類；トルエン、キシレン等の芳香族炭化水素；ジメチルホルムアミド、ジメチルアセトアミド、Ｎ−メチルピロリドン等のアミド類を挙げることができる。これらの有機溶剤は、単独で又は２種類以上混合して使用することができる。得られた撥水性のコロイダルシリカは、遠心分離等により単離することも可能であるが、そのまま有機溶剤存在下で後の工程に供することもできる。
【００３９】
２段階乃至３段階の製造方法において、混合液を透明基材フィルム表面に塗布する際、その塗布（コーティング）方法としては、公知の方法のいずれも採用される。塗布方法として例えば、スピンコート法、ディップコート法、スプレーコート法、ロールコート法、フローコート法等の方法が挙げられる。塗布する膜厚については、透明性と撥水性とを十分に発現することができるという観点から、得られる硬化被膜として通常０．１〜１００μｍ、好ましくは０．５〜１０μｍである。続いて、硬化被膜の形成工程では、通常添加される金属アルコキシドが加水分解反応及び重縮合反応することにより形成されるゾル化反応と、この反応がさらに進行して硬化（ゲル化）する工程が含まれる。
【００４０】
さらに、生成した湿潤ゲルを好ましくは１００〜５００℃、より好ましくは１００〜３００℃の温度で乾燥ゲルを生成する工程及びさらに必要により数百度〜１５００℃の温度にて焼成してガラス体或はセラミック体を形成す工程がゾルゲル法では含まれる。反応時間は原料組成、硬化被膜の硬さ等に応じて数秒から数十時間の範囲で設定される。硬化被膜の形成においては、透明基材フィルムとして合成樹脂フィルムを使用する場合には乾燥ゲルの状態で製品化することもできるし、耐熱性がある透明基材フィルムにコーティングする場合には焼成を行ってもよい。
【００４１】
前記各工程により、各成分が加水分解されて末端に水酸基を有する化合物が形成され、さらにそれらの水酸基含有化合物が重縮合反応を起こしてシロキサン結合を有する重合体が形成される。特に、金属アルコキシドより形成された金属酸化物がマトリックスとなり、コロイダルシリカがそのマトリックス中に分散され、それらに対してアルキルシランが結合される。そのため、硬化被膜は強度のある膜となり、フッ素が表面に配向され、フッ素に基づく撥水性、撥油性、防汚性等の機能が発揮される。また、コロイダルシリカに基づく微細な表面凹凸が硬化被膜表面に形成され、ハスの葉のような撥水性が発現される。加えて、加水分解反応により生成された水酸基は基材に対する水素結合力、分子間力等を発揮し、硬化被膜の良好な密着性を発現することができる。
〔撥水性フィルムの使用形態及び適用される対象物〕
前述のようにして得られた撥水性フィルムは、対象物に対して例えば接着剤又は粘着剤により貼着されて使用される。そして、対象物の表面に撥水性、撥油性、防汚性などの特性が付与される。撥水性フィルムが適用される対象物は、撥水性、撥油性、防汚性などの特性が要求されるものであって、特に制限されない。係る対象物として例えば、自動車の窓ガラス、フェンダーミラー、オートバイのフード、建築物（家屋）の屋根や外壁、信号機、ディスプレー、鋼板等が挙げられる。
〔実施形態の作用、効果のまとめ〕
・  本実施形態の撥水性フィルムでは、硬化性組成物中のシラン化合物が炭素数１〜５という短鎖のフルオロアルキル基を有するシラン化合物又は質量平均分子量１００〜３０００という低分子量のフルオロポリエーテル基を有するシラン化合物である。このため、シラン化合物は従来のヘプタデカフルオロデシルトリエトキシシランのような長鎖フルオロアルキル基に比べて鎖長の短いフルオロアルキル基である。従って、シラン化合物は相溶性が高く、粘性が低いと同時に、分解物が少なく生体への蓄積性も低いものと考えられ、撥水性フィルムの製造時における硬化性組成物の塗工性及び作業環境性を良好にすることができる。加えて、シラン化合物により硬化被膜表面へのフッ素の配向性を高めることができると共に、コロイダルシリカによる硬化被膜表面の微細な凹凸により、硬化被膜表面の優れた撥水性及びその耐久性の向上を図ることができる。
【００４２】
・  前記シラン化合物の含有量が金属アルコキシド１００モルに対して１０〜１００モルであることにより、シラン化合物の機能に基づいて特に硬化被膜表面の撥水性及びその耐久性を十分に発揮することができる。
【００４３】
・  前記コロイダルシリカの含有量が金属アルコキシド１００質量部に対して１０〜１００質量部であることにより、硬化被膜表面の凹凸を十分に形成することができ、硬化被膜表面の撥水性及びその耐久性を向上させることができる。
【００４４】
・  硬化被膜は表面にシラン化合物に含まれるフッ素が配向されると共に、表面にコロイダルシリカに基づく凹凸が形成されていることから、フッ素の性質及び凹凸の作用に基づいて硬化被膜表面の撥水性を向上させることができる。
【００４５】
・  硬化被膜は硬化性組成物からゾルゲル法により形成されるものであるため、硬化被膜を比較的低温で形成することができ、透明基材フィルムの選択の幅を広げることができる。
【実施例】
【００４６】
以下、実施例及び比較例を挙げて前記実施形態をさらに具体的に説明するが、本発明はそれら実施例の範囲に限定されるものではない。なお、各種性能試験は以下に記載の方法に基づいて行った。
（１）接触角
撥水性フィルム表面上に滴下した水滴（約４マイクロリットル）の液面の接触角を測定装置〔協和界面科学（株）製、型式：ＣＡ−Ａ〕により測定した。
（２）表面粗さ（ｒｍｓ）
硬化被膜の表面における形状像を原子間力顕微鏡（ＴＯＰＯＭＥＴＲＩＸ社製、商品名：ＴＭＸ−２１００形、走査プローブ顕微鏡）により測定し、そして前記数式（１）に基づいて算出した二乗平均粗さ（ｒｍｓ）を表面の粗さとした。
（３）耐久性
摩擦試験機〔新東科学（株）製、商品名：トライボギア  ＴＹＰＥ１４ＲＤ〕を使用し、ペーパークロス〔（株）クレシア製、商品名キムワイプＳ−２００〕を固定した治具により、０．９８Ｎ（１００ｇｆ）の荷重にて硬化被膜上を１０回往復させた後の対水接触角から硬化被膜の耐久性を評価した。
（４）フィルム塗工性
透明基材フィルム上へ硬化性組成物を塗工した場合の外観を、次に示す判断基準に基づいて目視により評価した。
【００４７】
○：均一な塗工面である、△：部分的にムラがある、×：全体的にムラがある。
（５）作業環境性（シラン蒸気に対する衛生面）
シラン蒸気の発生する程度により、次の評価基準に基づいて評価した。
【００４８】
○：問題なし、△：一部問題あり、×：問題あり。
（実施例１）
テトラエトキシシラン９６．１ｇ、コロイダルシリカ〔日産化学（株）製、商品名：スノーテックＩＰＡ−ＳＴ、３０％イソプロパノール溶液、平均粒子径：１２ｎｍ〕１００ｇ、ノナフルオロヘキシルトリメトキシシラン１０２ｇ及び０．１Ｎ塩酸水溶液１８．５ｇを攪拌して硬化性組成物を得た。コロイダルシリカはテトラエトキシシラン１００質量部に対して３１．２２質量部、ノナフルオロヘキシルトリメトキシシランは金属アルコキシド１００モルに対して６０モル添加した。
【００４９】
上記シラン化合物は、下記化学式に示す化合物である。
Ｒｆ−Ｒ−Ｓｉ（ＯＣＨ３）３
このシラン化合物のＲｆ及びＲを表１に示した。また、金属アルコキシド１００モルに対するシラン化合物の含有量（モル）及び金属アルコキシド１００質量部に対するコロイダルシリカの含有量（質量部）を表１に示した。
【００５０】
そして、ゾルゲル法に基づき、厚さ１００μｍのポリエチレンテレフタレート（ＰＥＴ）フィルム上に硬化性組成物をロールコーターにより塗工後、８０℃で５分間加熱処理を行うことにより硬化被膜を得た。その硬化被膜の膜厚は２μｍであり、その透明性は目視による評価で優れていた。得られた硬化被膜について、前記各種試験を行い、それらの結果を表１に示した。
（実施例２）
硬化性組成物の安定性を向上させるために、添加剤としてアセチルアセトンを４６．２ｇ添加した以外は実施例１と同様にして得られた硬化性組成物を厚さ１００μｍのポリエチレンテレフタレート（ＰＥＴ）フィルム上に塗工し、硬化被膜を得た。得られた硬化被膜について、前記各種試験を行い、それらの結果を表１に示した。
（実施例３）
金属アルコキシドとして、テトラエトキシシランをアルミニウムイソプロポキシド９４．３ｇに変更する以外は実施例１と同様にして得られた硬化性組成物を厚さ８０μｍのトリアセチルセルロース（ＴＡＣ）フィルム上に塗工し、硬化被膜を得た。得られた硬化被膜について、前記各種試験を行い、それらの結果を表１に示した。
（実施例４〜９及び比較例１、２）
シラン化合物の種類及び配合量、コロイダルシリカの配合量を表１に示したように変更する以外は実施例１と同様にして硬化被膜を得た。得られた硬化被膜について前記各種試験を行った。実施例８におけるシラン化合物のフルオロポリエーテル基（Ｒｆ）の質量平均分子量は１９７５であり、実施例９におけるシラン化合物のフルオロポリエーテル基（Ｒｆ）の質量平均分子量は３１５である。
【００５１】
ここで、比較例１では硬化性組成物がシラン化合物を含まない場合の例、及び比較例２ではシラン化合物のフルオロアルキル基の炭素数が８である場合の例を示す。
得られた結果を表１に示した。
【００５２】
【表１】
2009154480.tif 000003
表１に示したように、実施例１〜７ではシラン化合物として炭素数２又は４のフルオロアルキル基を有するシラン化合物を用い、実施例８及び９ではシラン化合物として質量平均分子量が１９７５又は３１５のパーフルオロポリエーテル基を有するシランを用いた。このため、硬化被膜は初期及び耐久試験後の撥水性に優れると共に、硬化性組成物の塗工性及び作業環境性に優れていた。その一方、硬化性組成物がシラン化合物を含まない比較例１では、硬化被膜表面における水の接触角が小さく、撥水性が不足する結果を招いた。さらに、シラン化合物のフルオロアルキル基の炭素数が８である比較例２では、硬化被膜は撥水性を発現できるが、硬化性組成物の塗工性や作業環境性に欠ける結果を示した。
【００５３】
なお、前記実施形態を次のように変更して具体化することも可能である。
・  シラン化合物として、炭素数１〜５のフルオロアルキル基を有するシラン化合物を複数使用したり、質量平均分子量１００〜３０００のフルオロポリエーテル基を有するシラン化合物を複数使用したりすることも可能である。
【００５４】
・  シラン化合物として、炭素数１〜５のフルオロアルキル基を有するシラン及び質量平均分子量１００〜３０００のフルオロポリエーテル基を有するシラン化合物を組合せて使用することも可能である。
【００５５】
・  硬化被膜表面の凹凸の表面粗さとして、算術平均粗さ（Ｒａ）、十点平均粗さ（Ｒｚ）などを使用することもできる。
・  撥水性フィルムにおける透明基材フィルムの硬化被膜とは反対側の面に粘着剤層を形成しておくこともできる。この場合、撥水性フィルムを対象物に容易に貼着することができる。
【００５６】
・  硬化性組成物に、カルボキシル基、アミノ基等の官能基を有する化合物を配合し、透明基材フィルムに対する密着性を向上させるようにすることもできる。
・  硬化性組成物に、シランカップリング剤、シリコーン系界面活性剤、フッ素系界面活性剤等を配合し、硬化被膜表面の撥水性や防汚性を高めるように構成することも可能である。
【００５７】
さらに、前記実施形態より把握される技術的思想について以下に記載する。
・  前記硬化被膜表面の凹凸を示す表面粗さは、ＪＩＳ Ｂ ０６０１に基づく二乗平均粗さ（ｒｍｓ）として５〜６０ｎｍであることを特徴とする請求項４又は請求項５に記載の撥水性フィルム。このように構成した場合、請求項４又は請求項５に係る発明の効果に加え、硬化被膜表面における撥水性を十分に発揮することができる。
【００５８】
・  前記硬化被膜表面上における水に対する接触角は、１３０°以上であることを特徴とする請求項１から請求項５のいずれか１項に記載の撥水性フィルム。このように構成した場合、請求項１から請求項５のいずれかに係る発明の効果に加え、硬化被膜表面における撥水性を向上させることができる。
【００５９】
・  前記金属アルコキシドは、テトラエトキシシランであることを特徴とする請求項１から請求項５のいずれか１項に記載の撥水性フィルム。このように構成した場合、請求項１から請求項５のいずれかに係る発明の効果に加え、テトラエトキシシランは常温で液体であって、取扱性がよく、汎用性を高めることができる。